"放電容積を包囲する水晶ガラス製のバルブを備える高圧放電ランプであって、充填物が水銀および希ガスならびに金属ハロゲン化物を含んでおり、前記充填物が放電容積内に封入されている高圧放電ランプにおいて、前記充填物がジスプロシウムハロゲン化物と同時に、さらにタングステンのハロゲン酸化物、および/またはハロゲン臭素および/もしくはハロゲン塩素をベースにする水銀とを含む、ことを特徴とする高圧放電ランプ。請求項1に記載の高圧放電ランプにおいて、ジスプロシウムハロゲン化物の割合は、金属ハロゲン化物充填物の少なくとも40重量であり、最大でも80重量である高圧放電ランプ。請求項1に記載の高圧放電ランプにおいて、セシウムおよび/またはタリウムおよび/またはバナジウムのさらなるハロゲン化物の金属ハロゲン化物充填物を含む高圧放電ランプ。請求項1に記載の高圧放電ランプにおいて、前記充填物は、少なくとも4800Kの色温度が達成されるように選択されている高圧放電ランプ。請求項1に記載の高圧放電ランプにおいて、前記放電容器の壁負荷は12から28W/cm2の範囲である高圧放電ランプ。請求項1に記載の高圧放電ランプにおいて、前記希ガスは、アルゴン、キセノン、クリプトンまたはネオンまたはそれらの混合物である高圧放電ランプ。請求項1に記載の高圧放電ランプにおいて、前記放電容器は外側バルブによって包囲されている高圧放電ランプ。請求項1に記載の高圧放電ランプにおいて、Hgの含有量は1から30mg/cm3の範囲に選択されている高圧放電ランプ。請求項1に記載の高圧放電ランプにおいて、酸化ハロゲン化物の充填量は0.02mg/mlから0.50mg/mlの範囲であり、とりわけ0.02mg/mlから0.25mg/mlの範囲である高圧放電ランプ。請求項9に記載の高圧放電ランプにおいて、酸化ハロゲン化物の充填量は、少なくとも200Wの電力において0.02mg/mlから0.25mg/mlの範囲である高圧放電ランプ。請求項9に記載の高圧放電ランプにおいて、酸化ハロゲン化物の充填量は、10から175Wの電力において0.05mg/mlから0.50mg/mlの範囲である高圧放電ランプ。請求項1に記載の高圧放電ランプにおいて、充填物がタングステン酸化ハロゲン化物の場合、Hg化合物として、とりわけヨウ化物、臭化物、塩化物または酸化物としてのHgを付加的に含む高圧放電ランプ。請求項12に記載の高圧放電ランプにおいて、Hg化合物の付加的割合は、元素Hgの量の約0.2から2重量である高圧放電ランプ。本発明の課題は、請求項1の上位概念による高圧放電ランプにおいて、改善されたメインテナンスを示すように構成することである。この課題は、請求項1の特徴部分の構成によって解決される。とくに有利な構成は従属請求項に記載されている。従来技術のようにWO3を添加することはレアアースを、ランタン、プラセオジム、ネオジム、サマリウムおよびセリウムならびにそれらの化合物に制限する。水晶ガラス製の放電容器を備えるランプでは、好ましくはジスプロシウムがハロゲン化金属に対する金属として単独で、または他の金属との化合物で使用される。このことはこの種のランプにおいてとりわけ良好な色再現性につながる。タングステン塩酸化物および/またはタングステンオキシブロミドの実験では、とりわけ少なくとも4800Kからの色温度の昼光タイプ充填物を含むランプではメインテナンスに驚くほどの改善が得られることが判明した。とりわけこれらのランプは片側がソケットである。特許文献4では、酸素を放電容器のセラミックから得る。このために33W/cm2以上の高い壁負荷が必要である。本発明は、12から28W/cm2の壁負荷と水晶ガラス製の放電容器により機能する。ここで酸素とハロゲンはWO2Cl2もしくはWO2Br2により、または水銀酸化ハロゲン化物、場合により混合物により添加される。W-Hg酸化ハロゲン化物の使用も排除されない。ここで好ましくはジスプロシウムハロゲン化物の割合は充填物の40から80重量、とりわけ50から70重量である。BrまたはClの酸化ハロゲン化物の充填量は、0.5から0.02mg/mlバルブ容積である。とりわけ充填量は35から150Wのランプでは、0.5から0.05mg/mlの間、150W以上のランプでは0.25から0.02mg/mlの間である。この境界値を下回るとメインテナンス改善性が小さくなり、上回ると色温度と光束が過度に減少する。本発明のコンセプトは35から1000W、とりわけ100から500Wの範囲の小電力および中電力のランプに適する。発明の主要な特徴を番号順に列挙する。1.放電容積を包囲する水晶ガラス製のバルブを備える高圧放電ランプであって、充填物が水銀および希ガスならびに金属ハロゲン化物を含んでおり、前記充填物が放電容積内に格納されている高圧放電ランプにおいて、前記充填物がジスプロシウムハロゲン化物と同時に、さらにタングステンのハロゲン酸化物、および/またはハロゲン臭素および/もしくはハロゲン塩素をベースにする水銀とを含む高圧放電ランプ。2.請求項1に記載の高圧放電ランプにおいて、ジスプロシウムハロゲン化物の割合は、金属ハロゲン化充填物の少なくとも40重量であり、最大でも80重量である高圧放電ランプ。3.請求項1に記載の高圧放電ランプにおいて、セシウムおよび/またはタリウムおよび/またはバナジウムのさらなるハロゲン化物の金属ハロゲン化充填物を含む高圧放電ランプ。4.請求項1に記載の高圧放電ランプにおいて、前記充填物は、少なくとも4800Kの色温度が達成されるように選択されている高圧放電ランプ。5.請求項1に記載の高圧放電ランプにおいて、前記放電容器の壁負荷は12から28W/cm2の範囲である高圧放電ランプ。6.請求項1に記載の高圧放電ランプにおいて、前記希ガスは、アルゴン、キセノン、クリプトンまたはネオンまたはそれらの混合物である高圧放電ランプ。7.請求項1に記載の高圧放電ランプにおいて、前記放電容器は外側バルブによって包囲されている高圧放電ランプ。外側バルブはとりわけ膨らまされている。8.請求項1に記載の高圧放電ランプにおいて、Hgの含有量は1から30mg/cm3の範囲に選択されている高圧放電ランプ。9.請求項1に記載の高圧放電ランプにおいて、酸化ハロゲン化物の充填量は0.02mg/mlから0.50mg/mlの範囲であり、とりわけ0.02mg/mlから0.25mg/mlの範囲である高圧放電ランプ。10.請求項9に記載の高圧放電ランプにおいて、酸化ハロゲン化物の充填量は、少なくとも200Wの電力において0.02mg/mlから0.25mg/mlの範囲である高圧放電ランプ。11.請求項9に記載の高圧放電ランプにおいて、酸化ハロゲン化物の充填量は、10から175Wの電力において0.05mg/mlから0.50mg/mlの範囲である高圧放電ランプ。12.請求項1に記載の高圧放電ランプにおいて、充填物がタングステン酸化ハロゲン化物の場合、Hg化合物として、とりわけヨウ化物、臭化物、塩化物または酸化物としてのHgを付加的に高圧放電ランプ。13.請求項12に記載の高圧放電ランプにおいて、Hg化合物の付加的割合は、元素Hgの量の約0.2から2重量である高圧放電ランプ。以下、本発明の複数の実施例に基づいて詳細に説明する。図1は、100Wから250Wの典型的電力を備える金属ハロゲンランプ1を概略的に示す。このランプは、2つの端部4を備える水晶ガラス製の放電容器2からなり、放電容器には2つの電極3が導入されている。放電容器は中央部分5を有する。両端部には2つの圧潰部6がある。放電容器2はシリンダ状の外側バルブ7によって取り囲まれている。放電容器2は外側バルブ内で台座8によって保持されており、台座は短い電流供給部9と長い電流供給部10を含んでいる。放電容器は、典型的にHg3から30mg/cm3と0.1から1mg/cm3のハロゲン化物とを含む充填物を含有する。希ガスとして、冷間で30から300hPaの圧力の下でアルゴンが使用される。図2は、水晶ガラス製の放電容器を備える、200から500Wの高電力用のランプの第2実施例を示す。放電容器には中央領域11が膨らまされた外側バルブ10が装着されている。外側バルブは水晶ガラスまたは硬質ガラスから作製されている。上記従来技術のようにWO2またはWO3の酸化タングステンを添加することは、レアアースをランタン、プラセオジム、ネオジム、サマリウムおよびセリウムならびにそれらの化合物に制限する。水晶ガラス製の放電容器を備えるランプでは、好ましくはジスプロシウムがハロゲン化金属に対する金属として使用される。このことはこの種のランプにおいてとりわけ良好な色再現性につながる。タングステン塩酸化物および/またはタングステンオキシブロミドの実験では、充填物がたとえば61重量のジスプロシウムヨウ化物を含む高出力のランプでメインテナンスに驚くほどの改善が得られることが判明した。タングステンハロゲン化物充填量は、35から150Wのランプでは0.5から0.05mg/mlバルブ容積であり、150W以上のランプでは0.25から0.02mg/mlバルブ容積である。電力400Wランプのこのランプのメインテナンスは、タングステン酸化ハロゲン化物を備えない場合には2500hで75である。0.5mgのWO2Cl2を添加すると、メインテナンスは2500h後にも100以上である。図1のシリンダ状外側バルブを備える250Wランプのメインテナンスは、タングステン酸化ハロゲン化物を備えない場合、9000hで77である。0.2mgのWOBr2を添加すると、メインテナンスは9000h後に85であり、12000h後にも80以上に留まる。EUP限界値は12000h後に80である。これら2つのランプの具体的ランプ技術データが表1と2に示されている。表1:OFL=放電容器の表面;eo=電極;EG=放電容器表2図3は、250Wランプに対する2つの充填物のメインテナンスを互いに比較して示す線図であり、光流が100h値に正規化されている。ここには、タングステン酸化ハロゲン化物のない充填物曲線aが、WO2Br2として選択されたタングステン酸化ハロゲン化物を添加した同じ充填物よりも悪い特性を示すことが分かる。この充填物曲線bによりEU規格を満たすメインテナンスが達成される。図4は、400WランプでのHg酸化ハロゲン化物ランプに対する線図である。ここではタングステン酸化ハロゲン化物を備えない充填物曲線aが、WO2Cl2として選択されたタングステン酸化ハロゲン化物を添加した同じ充填物よりも格段に悪い特性を示すことが分かる。この充填物曲線bによりEU規格を満たすメインテナンスが達成され、2500hまでの間、光収穫の低下がほとんど見られない。図5は、種々の充填物を互いに比較した線図である。ランプは400Wである。ここでは表3の充填物が互いに比較されている。ここでは金属ハロゲン化物としてDyJ3,CsJ,TlJおよびVJ3が使用されMH充填物、それぞれ合わせて8.4mgである。ここでは表に示されるようにタングステン酸化ハロゲン化物を備えるものと備えないものに、Hgが追加で酸化物またはヨウ化物として添加された。タングステン酸化ハロゲン化物、ここではとくにWO2Cl2を備える群が、2500hから9000hで80以上の非常に良好なメインテナンスを示し、対照群はこれまでと同じように75のメインテナンスしか有していない。添加された添加物は燃焼電圧と再点弧ピークを高め、色温度を低下させる。その他のデータは表2に対応する。表3図5は、タングステン酸化ハロゲン化物を添加すると塩酸化物よりも優れた結果が得られることを示す。付加的に正の効果が、酸化物の形態のHg化合物をHgOとしてさらに添加すると達成される。HgJ2単独での使用は正の効果を締め去らないが、この効果はタングステン酸化ハロゲン化物により支援される。さらなる実施形態では、Hgが塩酸化物の形態で添加される。タングステン酸化ハロゲン化物に対するHg3O2Cl2の利点は、製造ラインにおけるより良好な調量性である。表4と5には、そのための2つの実施例が示されており、放電容器は水晶ガラス製である。充填構成物として基本的にVJ2,VJ3またはVJ4の形態のバナジウムハロゲン化物を使用することができる。表4:Hg3O2Cl2を使用した昼光色に類似する光色での250W金属ハロゲンランプの実施例表5:Hg3O2Cl2を使用した昼光色に類似する光色での400W金属ハロゲンランプの実施例図6は、表5の充填物、すなわち添加物150なしの充填物とHg塩酸化物CLを添加した充填物とを、それぞれ水平燃焼位置hと垂直燃焼位置buについて示す。メインテナンスはHg塩酸化物を添加することにより圧倒的に改善される。"